FR 2675563 A1 19921023 FR 9105340 A 19910422 PROCEDE D'ASSEMBLAGE MECANIQUE D'UN TUBE EN MATERIAU COMPOSITE ET D'UNE PIECE METALLIQUE ET ASSEMBLAGE AINSI REALISE La présente invention a trait à un procédé d'assemblage mécanique d'une pièce métallique, en particulier un embout, sur un tube en matériau composite destiné notamment à être utilisé dans la recherche pétrolière en mer. Dans ce domaine d'utilisation, les tubes et leurs embouts doivent résister à des forces de traction pouvant atteindre, dans les conditions normales d'exploitation, un million de newtons environ. Les tubes métalliques à embouts métalliques utilisés en recherche pétrolière résistent à de telles charges. Divers procédés industriels ont été mis au point pour réaliser des tubes en matériau composite munis d'embouts métalliques et capables de supporter des efforts de traction importants, les tubes en matériaux composites présentant vis à vis des tubes métalliques des avantage substantiels du fait de leur résistance à la fatigue et à la corrosion et de leur moindre poids. Selon un premier procédé tel que décrit dans le brevet français FR-A-2 509 O ll aux noms des Demandeurs, on place un insert métallique conique à l'extrémité d'un tube en matériau composite et entre la surface externe de cet embout et la paroi interne du tube est disposée une feuille d'élastomère qui est collée sur cette surface externe, ainsi les charges sont transmises par l'intermédiaire de cette couche élastomère Après une première polymérisation du tube, un second élément métallique en forme de coquille est disposé sur 2 le composite polymérisé puis fretté par un bobinage circonférentiel par exemple de fibres de verre La liaison métal- composite est assurée aussi par l'intermédiaire d'une autre couche élastomère et une seconde cuisson est alors5 nécessaire pour assurer la polymérisation du frettage externe et des films de colle. Selon un autre procédé décrit dans EP-A-0 093 012 et permettant d'assembler un tube réalisé par enroulement de filaments à un autre corps, des enveloppes métalliques creuses10 et tubulaires sont intercalées entre des couches de fibres réalisées par enroulement de filaments espacés dans le sens radial, et cela au niveau des extrémités La liaison est assurée par des dispositifs de fixation qui traversent le composite et les enveloppes métalliques Dans ce cas, l'effort15 de traction appliqué à l'embout métallique est transmis à la structure composite par effet de matage. Selon encore un autre procédé décrit dans le brevet français FR-A-2 641 841 aux noms des Demandeurs, on bobine en continu des fibres essentiellement longitudinales à la fois20 autour d'un mandrin cylindrique pour constituer la partie courante du tube composite et autour d'un embout métallique ayant la forme d'un double cône et à fretter ensuite ces fibres longitudinales sur l'embout métallique par des fibres circonférentielles avant d'assurer une polymérisation finale25 du tube, des moyens complémentaires étant prévus pour favoriser l'intégration dudit embout dans le tube et limiter ainsi l'allongement dudit tube. Si ces procédés permettent d'obtenir des tubes, dits "rigides" par opposition aux tubes métalliques "flexibles" ou "souples", et qui sont capables de supporter les efforts de traction des conditions d'exploitation de recherche pétrolière en mer, en offrant un allongement minimal sous la pression interne, ils présentent tous l'inconvénient que la longueur du tube fini doit être connue avant de procéder à la fabrication35 de la partie courante du tube, c'est-à-dire la mise en place des enroulements filamentaires. En effet, dans les trois techniques rappelées ci-dessus, le bobinage des couches filamentaires constituant le tube est pratiqué sur un mandrin portant les pièces de raccordement, ou 3 embouts, du tube; ces pièces sont alors recouvertes par les fibres et ainsi "fixées" au matériau composite. Il n'est donc pas possible de réaliser et stocker du tube en matériau composite en attente de la connaissance de la longueur du tube, équipé d'embouts de raccordement, dont on aura besoin. Le but de l'invention est de proposer une technique de liaison d'un embout métallique, ou d'une manière générale, d'une pièce métallique, sur un tube en matériau composite10 préalablement bobiné et polymérisé ou durci, à l'aide d'éléments de pénétration encastrés dans les deux éléments à assembler de manière à réaliser une liaison ayant une résistance à la traction maximale au regard de la résistance de la partie courante du tube.15 A cet effet, l'invention a pour objet un procédé d'assemblage mécanique d'un tube en matériau composite et d'une pièce métallique tubulaire, caractérisé en ce que l'on réalise tout d'abord un tube de section constante par enroulement filamentaire de fibres préimprégnées soumises20 ensuite à polymérisation, puis l'on tronçonne perpendiculai- rement à son axe le tube ainsi obtenu, à la longueur désirée, puis on introduit au moins partiellement à chaque extrémité du tube ainsi tronçonné une pièce métallique tubulaire et l'on solidarise l'extrémité du tube et la partie pénétrante de25 l'insert métallique à l'aide d'éléments de pénétration disposés suivant au moins deux alignements circonférentiels réguliers identiques et identiquement espacés les uns des autres, définissant chacun un plan perpendiculaire à l'axe du tube et conformément à la loi de répartition suivante30 (n- l)i D = dans laquelle K tg a D est la distance entre deux plans successifs d'alignements circonférentiels d'éléments de pénétration, K est un nombre entier égal à 1 ou 2, N est le nombre d'alignements, i est l'intervalle entre deux éléments de pénétration consécutifs d'un même alignement, a E est l'angle, par rapport à l'axe du tube, de la couche des fibres devant assurer la résistance en traction. Un tel procédé permet d'équilibrer la résistance au matage du matériau composite au droit de tous les éléments de pénétration et la résistance en traction de la section restante de matériau composite sur le premier alignement5 circonférentiel d'éléments de pénétration, lequel supporte intégralement tout l'effort de traction, les alignements suivants (en direction de l'extrémité du tube) supportant progressivement un effort de traction moindre selon leur rang. Une fois ce choix préalable effectué, en respectant les conditions de répartition énoncées ci-dessus, les éléments de pénétration se trouvent ainsi distribués le long de lignes hélicoïdales et plus précisément suivant à la fois des alignements hélicoïdaux à pas à droite et des alignements hélicoïdaux à pas à gauche, tous d'un même angle égal à15 l'angle de bobinage, positif ou négatif, correspondant aux enroulements, aller et retour respectivement, des fibres. Les éléments de pénétration ci-dessus seront, en outre, alignés suivant des génératrices du tube ou en quinconce, selon que la valeur retenue pour le coefficient K est 1 ou 2,20 l'une ou l'autre de ces valeurs relevant d'un simple choix et tenant compte de la valeur de l'angle de bobinage, les effets des deux modes de répartition étant similaires. Il est ainsi évident que chaque alignement hélicoïdal d'éléments de pénétration affectera le ou les mêmes faisceaux de fibres et que l'on réduira ainsi au minimum le nombre des fibres sectionnées pour l'implantation desdits éléments de pénétration. Le nombre d'éléments de pénétration par alignement circonférentiel est déterminé, comme indiqué plus haut, pour obtenir ledit équilibre entre résistance au matage et résistance en traction du matériau composite sur le premier alignement, cependant que le nombre total d'éléments de pénétration pour chaque extrémité du tube est déterminé de façon à obtenir la résistance au matage souhaitée, lesdits35 éléments étant répartis suivant un nombre approprié n d'alignements circonférentiels côte à côte. Des calculs et des essais ont montré que 3 était une valeur optimale pour le nombre n. Suivant un mode de mise en oeuvre du procédé de l'invention, la pièce métallique solidarisée de l'extrémité du tube comprend un élément tubulaire dont une partie est introduite dans le tube et un élément tubulaire externe coaxial au premier et solidaire de lui en sorte de prendre en sandwich l'extrémité du tube, les éléments de pénétration 5 étant constitués de pions traversant des perçages réalisée radialement dans les deux éléments métalliques et l'extrémité du tube. Avantageusement les perçages ménagés dans la partie tubulaire métallique interne sont borgnes et ne débouchent pas dans la paroi interne de ladite partie métallique. Il est important de noter par ailleurs que le procédé de l'invention ne nécessite aucun usinage, ni de l'extérieur ni de l'intérieur, du tube en matériau composite, ce qui garantit l'intégralité de la résistance du tube Par usinage on entend15 toute rectification du diamètre, intérieur ou extérieur, susceptible d'entamer des fibres et donc de diminuer la résistance. Par contre, il peut être nécessaire d'effectuer au préalable un "blanchissage" de l'extrémité du tube, tant interne qu'externe, pour éliminer les imperfections de surface dues aux "rejets" de résine, mais un tel "blanchissage" n'est pas susceptible d'atteindre les fibres, c'est-à-dire d'amoindrir la résistance intrinsèque du tube. Le procédé de l'invention s'applique au cas d'un tube présentant des fibres enroulées suivant un même angle. Il s'applique également au cas d'un tube présentant deux types de fibres enroulées suivant deux angles différents. Dans ce cas, les éléments de pénétration sont répartis conformément à la loi de répartition ci-dessus en ne prenant en compte que l'angle d'enroulement des fibres les plus sollicitées en traction, c'est-à- dire les fibres ayant l'angle de bobinage le plus faible par rapport à l'axe du tube, sans tenir compte des fibres enroulées selon l'autre angle de bobinage, ou bien on prendra en compte, dans une certaine35 mesure, ces dernières fibres en répartissant les éléments de pénétration d'une manière particulière. Cette manière particulière consiste à répartir les éléments de pénétration suivant, d'une part, deux alignements circonférentiels satisfaisant à la loi de répartition énoncée plus haut et dans laquelle l'angle a est l'angle de bobinage 6 des fibres les plus sollicitées en traction et, d'autre part, un troisième alignement interposé entre les deux premiers et délimité par les intersections entre l'un ou l'autre des alignements hélicoïdaux, à pas à droite ou à gauche, des 5 éléments de pénétration des deux alignements susdits et l'une ou l'autre des hélices, à pas à droite ou à gauche, d'angle égal à l'angle de bobinage du deuxième type de fibres, passant par les éléments de pénétration du premier alignement. De préférence, on imposera à la distance D entre deux alignements circonférentiels consécutifs la condition supplémentaire suivante: D > K' d dans laquelle K' est un nombre entier ou fractionnaire compris entre 3 et 4. d est le diamètre d'un élément de pénétration. Cette condition supplémentaire peut être également imposée d'une manière générale à toute répartition des éléments de pénétration selon l'invention. D'autres caractéristiques et avantages du procédé de l'invention ressortiront de la description qui va suivre de modes de mise en oeuvre dudit procédé, description donnée à25 titre d'exemple uniquement et en regard des dessins annexés sur lesquels: Figure 1 est une demi-vue en coupe axiale verticale de l'extrémité d'un tube en matériau composite solidarisé d'un embout métallique conformément à l'invention; Figure 2 est un schéma du mode de distribution selon des génératrices du tube des pions de l'assemblage de la figure 1; Figure 3 est un schéma d'un mode de distribution en quinconce des pions, pour un même angle de bobinage que celui de la figure 2; Figure 4 est une représentation agrandie et plus détaillée de la figure 3; Figure 5 illustre un mode de répartition selon une variante du procédé de l'invention, dans le cas d'un faible angle de bobinage des fibres; Figure 6 illustre un mode de répartition des pions conforme à l'invention et tenant compte d'un second type de fibres présentant un angle dé bobinage différent de celui du premier type de fibres; Figure 7 représente l'extrémité d'un tube en matériau composite présentant deux types de fibres à angles d'enroulement différents, équipé d'un embout métallique dont les pions sont répartis conformément au schéma de la figure 6, et Figure 8 est une coupe axiale d'un tube selon la figure 7 illustrant un mode de répartition des couches des deux types de fibres. Sur la figure 1 on a représenté en 1 un tube en matériau composite d'épaisseur constante réalisé par bobinage de fibres, par exemple de carbone, sous un même angle d'enroulement, noté a en valeur absolue, par rapport à l'axe 2 dudit tube, avec une proportion égale de fibres enroulées dans un sens + O, par exemple enroulement à gauche ou enroulement aller, et dans un sens a, enroulement à droite ou enroulement20 retour. On va supposer en un premier temps que le tube 1 n'est réalisé qu'avec de telles fibres de carbone ainsi enroulées, l'épaisseur du tube étant par exemple d'une vingtaine de mm. Le tube 1 est réalisé à la manière connue, par bobinage sur un mandrin de fibres préimprégnées, suivi d'une polymérisation Après quoi, le tube est retiré du mandrin est tronçonné à la longueur désirée. Dans le mode de mise en oeuvre représenté en figure 1, l'extrémité du tube reçoit une pièce tubulaire métallique constituée par un embout de raccordement 3 comprenant une partie en forme de coin 3 a, ou insert intérieur, destinée à s'insérer à l'intérieur du tube 1 dont l'extrémité vient en butée contre un épaulement 4 de l'embout 3 et une partie tubulaire métallique 5 indépendante coaxiale à l'embout Cette35 partie 5 vient se rapporter et se fixer sur l'extérieur de l'embout de manière à emprisonner en sandwich avec la partie interne 3 a l'extrémité du tube La partie 5, ou insert extérieur, comporte un talon périphérique interne 6 bloqué entre l'épaulement 4 et un écrou 7 vissé sur un filetage de la40 partie externe 3 b de l'embout. Un pion 8 traversant radialement 1 'insert extérieur 5 et pénétrant en partie dans l'épaulement 4 permet un repérage radial du tube 1. Au droit de la zone d'insertion des éléments de pénétration dans les inserts intérieur 3 a et extérieur 5, ces derniers ont une épaisseur constante; au delà, c'est-à-dire en direction de la partie centrale du tube, l'épaisseur desdits inserts va en s'amenuisant régulièrement suivant une pente destinée à minimiser les flexions locales du matériau10 composite dans la zone de raccordement entre la partie courante du tube et l'embout métallique. Les inserts intérieur 3 a et extérieur 5 sont munis de perçage radiaux 9 et 10 respectivement, recevant des pions il traversant radialement la paroi du tube 1 et dont les15 extrémités occupent lesdits perçages en regard 9 et 10. La figure 2 illustre le mode de répartition des pions 11 tout autour du tube 1 et de son embout 3. Les pions 11 sont répartis en trois alignements circonférentiels, symbolisés respectivement en 12,13 et 14 sur la figure 2, comportant chacun un même nombre déterminé de pions régulièrement distribués angulairement, l'intervalle entre deux pions étant i Chaque alignement définit un plan perpendiculaire à l'axe du tube symbolisé par l'axe fléché 2, la distance D entre deux plans ou alignements 12,13,1425 consécutifs étant identique. Les pions 11 sont, conformément à l'invention, répartis suivant la condition (n-l)i D dans laquelle K tga * D est ladite distance entre deux plans successifs d'alignements circonférentiels ( 12, 13, 14), K est égal à 1, ce qui correspond à une distribution des pions il suivant des génératrices du tube 1, n, nombre des alignements, est égal à 3, i est l'intervalle entre deux pions consécutifs d'un même alignement circonférentiel ( 12, 13, 14), a est l'angle, par rapport à l'axe 2 du tube 1, d'enroulement des fibres du tube. La figure 3 illustre un mode de répartition du même nombre total de pions 11, également sur trois alignements circonférentiels 12, 13, 14, que le mode illustré par la figure 2, en respectant la même loi de répartition, mais en 5 donnant au coefficient K une valeur égale à 2 correspondant à une répartition en quinconce desdits pions 11. Les effets des deux modes de répartition des figures 2 et 3 sont équivalents comme on va maintenant l'expliquer en se reportant à la figure 4. La distribution spatiale des pions 11, que l'on soit selon le mode de la figure 2 ou selon le mode de la figure 3, est telle que les pions 11 se trouvent à la fois selon des alignements hélicoïdaux à pas à gauche d'angle + a repérés 15 et 16 par exemple sur les figure 2 à 4 et selon des15 alignements hélicoïdaux à pas à droite d'angle a-, repérés 17 et 18. Ces alignements correspondent à des faisceaux de fibres, aller et retour, si bien qu'un même faisceau aller, par exemple N (figure 4), sera traversé de part en part par tous20 les pions 11 de l'alignement 16, cependant qu'un même faisceau retour, par exemple N', sera traversé de part en part par tous les pions 11 de l'alignement 18. Par faisceau on entend l'ensemble des fibres superposées sur toute l'épaisseur du tube. De la sorte, un nombre minimal de fibres de l'enroulement seront sectionnées par les perçages destinés aux pions 11. C'est ainsi, par exemple, que la conjonction des faisceaux de fibres N- 1 et N'-1 précédant les faisceaux N et N', le bobinage se déroulant de la gauche vers la droite en30 considérant la figure 4, assurera la reprise des efforts longitudinaux F appliqués au pion il' Le faisceau N-1 supportera l'effort F' et le faisceau N'-l l'effort F", la résultante de F' et F" équivalant à F en valeur absolue. La délimitation des faisceaux de fibres N N', N-1, N'-1 est purement artificielle et destinée simplement à faciliter la compréhension des effets de l'implantation particulière des pions 11, les fibres étant alignées et distribuées de manière homogène dans toute l'épaisseur du tube 1. A la suite de calculs et d'essais on a constaté que 3 était un nombre optimal d'alignements circonférentiels. Chaque alignement circonférentiel 12, 13 ou 14 comporte un même nombre de pions Il et ce nombre est de préférence déterminé de façon à obtenir un équilibre entre la-résistance au matage du matériau composite en appui sur tous les pions de5 l'assemblage et la résistance en traction de la section restante de matériau composite sur l'alignement circonférentiel considéré. Les calculs sont faits en tenant compte de la résistance du matériau composite qui est inférieure à celle du matériau, par exemple de l'acier inoxydable, de l'embout ( 3,5). Un tel équilibre entre résistance au matage et résistance en traction répond à l'équation suivante: Rm.d N N = Rt (w D-d'N) dans laquelle Rn est la résistance au matage du matériau composite; d est le diamètre des pions; N est le nombre des pions par alignement circonférentiel; N est le nombre d'alignements circonférentiels. Rt est la résistance en traction du matériau composite; D est le diamètre moyen du tube en matériau composite. d d'= = diminution de la section résistante liée à cos a la présence d'un perçage réalisé dans les fibres. En considérant les figures 2 et 3, on constate que suivant le mode de répartition des pions il selon des génératrices (figure 2), la distance D entre deux alignements circonférentiels ( 12, 13, 14) consécutifs est double de celle du mode de répartition en quinconce (figure 3).30 Il s'ensuit que le choix de la valeur 1 ou 2 du coefficient K pourra dépendre de la configuration de l'embout métallique 3 et de la valeur de l'angles Pour un même nombre d'alignements circonférentiels on pourra rechercher une plus grande concentration des pions (figure 3) occupant une moindre longueur d'embout. Il peut néanmoins se présenter le cas d'un tube avec un angle de bobinage a faible tel qu'illustré par la figure 5. Avec un tel angle, il peut s'avérer que même une répartition plus dense en quinconce de pions sur trois alignements circonférentiels s'étende sur une trop grande surface de l'embout. il A ce moment, selon une variante du procédé de l'invention, on définira deux alignements circonférentiels 12 ' et 13 ' répondant à la loi de répartition selon l'invention,-avec K = 2, et l'on ajoutera entre les deux alignements 12 ' et 13 ', 5 de préférence à mi-distance, un troisième alignement 14 ' identique aux deux autres et constitués de pions 11 placés sur les alignements hélicoïdaux 17, 18 à pas à droite, comme représenté sur la figure 5, ou sur les alignements hélicoïdaux 15, 16 à pas à gauche. Il est à noter toutefois qu'il s'agit d'un compromis car lesdits pions il de l'alignement 14 ' affecteront nécessairement l'enroulement aller (ou retour) des fibres. On peut, par ailleurs, imposer à la distance D' entre deux alignements circonférentiels ( 12 ', 13 ', 14 ') consécutifs, une valeur minimale en contraignant l'implantation des pions à respecter en outre la condition suivante Dl > K'd dans laquelle K' est un nombre entier ou fractionnaire compris entre 3 et 4, d est le diamètre d'un pion. S'il s'avérait dans le cas de la figure 5 que la longueur disponible ou souhaitable pour l'implantation des pions sur l'embout métallique selon trois alignements circonférentiels entraînait, du fait de la valeur de l'angle a E, une distance D'25 ne remplissant pas la seconde condition fixée ci-dessus, on ne retiendrait que les deux alignements 12 ' et 13 '. Cette seconde condition peut, bien entendu, être imposée à la distance D des modes de répartition des figures 2 à 4. Si le tube est constitué de deux types de fibres, par exemple des fibres en carbone destinées à tenir les efforts longitudinaux et des fibres en verre destinées à tenir les efforts circonférentiels, c'est l'angle a d'enroulement des fibres de carbone qui sera pris en compte pour la répartition des pions, le plus ou moins grand nombre de fibres de verre35 sectionnées pour l'insertion des pions n'aura pas fondamentalement de conséquence sur la tenue de l'embout aux efforts longitudinaux. La mise en place des inserts intérieur 3 a et extérieur 5 ainsi que le perçage des trous 9 et 10 ne nécessitent aucun usinage de l'extrémité du tube 1, ni à l'intérieur, ni à 12 l'extérieur, les génératrices du tube demeurant rectilignes. Seul un léger "blanchissage" non destructeur de fibres peut être éventuellement nécessaire pour éliminer les rejets de résine et permettre la mise en place notamment de l'insert intérieur 3 a. Par ailleurs, les augmentations de diamètre extérieur et les diminutions de diamètre intérieur au niveau des inserts 5 et 3 a sont minimisés autant que possible par rapport à la partie courante du tube en matériau composite.10 Toutefois, il peut être intéressant de tenir compte du second type de fibre et de trouver un compromis permettant non seulement de limiter le sectionnement des fibres ayant le plus grand coefficient de résistance en traction, dans les mêmes conditions qu'exposées ci-dessus, mais également, dans une15 certaine mesure, de ménager au mieux les fibres de l'autre type qui participent aussi, bien que dans une moindre mesure, à la tenue du tube aux efforts longitudinaux. La figure 6 illustre un mode de répartition des pions dans un tel cas, conformément à une autre variante du procédé de l'invention. On définit tout d'abord, comme dans le cas de la figure 5, deux alignements circonférentiels 12 ', 13 ' de pions 11 répondant à la loi de répartition de l'invention, avec l'angle a du premier type de fibres et avec K = 2.25 Ensuite, on définit un troisième alignement circonférentiel ( 14 'a ou 14 'b) interposé entre les deux autres et constitués de pions implantés à l'intersection de l'hélice à pas à droite 17 ' passant par les pions 11 du premier alignement 12 ' et d'angle 3 égal à l'angle de bobinage du second type de fibres (ou bien de l'hélice à pas à gauche de même angle) avec l'un ou l'autre des alignements hélicoïdaux à pas à gauche 15 ou à droite 17 des pions 11 A l'une des deux intersections sera implanté un pion lia ou llb. On choisira éventuellement celui des deux pions lia, llb qui satisfait en outre à la condition supplémentaire énoncée plus haut quant à la distance minimale entre le troisième alignement 14 'a ou 14 'b et l'un et l'autre des alignements 12 ' et 13 '. De la sorte, les pions (lia ou llb) du troisième alignement se trouveront sur des faisceaux de fibres, du 13 premier et du second type, déjà sectionnés par des pions il des deux premiers alignements 12 ' et 13 ' Toutefois, les pions lia ou llb affecteront l'enroulement de retour (ou d'aller) des fibres du second type.5 Dans le cas o ladite condition supplémentaire n'est satisfaite pour aucun des alignements 14 'a, 14 'b, par exemple dans le cas o les angles a et 3 sont voisins, on reviendra à une distribution selon la figure 5. Si l'on choisit les hélices d'angles + 3 à pas à gauche 15 ', les pions seront implantés comme illustré en Il'a et 11 'b sur la figure 6, symétriquement aux pions lia, llb par rapport à l'axe 2 du tube 1. La figure 7 représente un embout métallique 3 fixé à l'extrémité d'un tube 1 en matériau composite avec une implantation des pions il selon le mode de la figure 6 (pions 11 et lla ou Il'b). La figure 8 illustre un exemple de réalisation du tube 1 à deux types d'enroulements. Sur cette figure 8, on a représenté en 20 un mandrin d'enroulement, en 21 quatre strates de fibres de verre, chacune constituée d'un certain nombre de couches de fibres et en 22 trois strates de fibres de carbone, également chacune constituée d'un certain nombre de couches de fibres. L'angle de bobinage des fibres de verre est par exemple de l'ordre de 600 et celui des fibres de carbone de l'ordre de 200. Les deux alignements 12 ' et 13 ' de pions il de la figure 7 sont déterminés avec la loi de répartition selon l'invention avec a = 200 et K = 2, cependant que l'alignement30 intermédiaire 14 ' est déterminé conformément au mode illustré par la figure 6, avec des hélices 15 ' d'angle + 3 = 600. Le procédé de l'invention s'applique d'une manière générale à toute liaison d'un tube en matériau composite travaillant en tractioncompression alternée ou non, liée par35 exemple à un effet de pression interne, voire en torsion, avec une pièce métallique tubulaire rapportée aux extrémités, en particulier, mais non exclusivement, des embouts de raccordement. R E V E N D I C A T I O N S 1 Procédé d'assemblage mécanique d'un tube en matériau composite ( 1) et d'une pièce métallique tubulaire ( 3), caractérisé en ce que l'on réalise tout d'abord un tube ( 1) de section constante par enroulement filamentaire de fibres5 préimprégnées soumises ensuite à polymérisation, puis l'on tronçonne perpendiculairement à son axe le tube ainsi obtenu, à la longueur désirée, puis on introduit au moins partiellement à chaque extrémité du tube ainsi tronçonné une pièce métallique tubulaire ( 3) et l'on solidarise l'extrémité10 du tube et la partie pénétrante de l'insert métallique à l'aide d'éléments de pénétration ( 11) disposés suivant des alignements circonférentiels ( 12, 13,14) réguliers, identiques et identiquement espacés les uns des autres, définissant chacun un plan perpendiculaire à l'axe du tube ( 1) et15 conformément à la loi de répartition suivante (n-1)i D = dans laquelle K tg a D est la distance entre deux plans successifs d'alignements circonférentiels ( 12,13,14) d'éléments de pénétration ( 11), K est un nombre entier égal à 1 ou 2, N est le nombre d'alignements ( 12,13,14), i est l'intervalle entre deux éléments de pénétration consé- cutifs ( 11) d'un même alignement ( 12,13,14), î est l'angle, par rapport à l'axe du tube ( 1), de la couche des fibres devant assurer la résistance en traction. 2 Procédé suivant la revendication 1, caractérisé en ce que chaque alignement circonférentiel ( 12,13,14) comporte un même nombre d'éléments de pénétration ( 11) déterminé de façon30 à obtenir un équilibre entre la résistance au matage du matériau composite en appui sur tous les éléments de pénétration ( 11) de l'assemblage et la résistance en traction de la section restante de matériau composite sur l'alignement circonférentiel considéré, ledit équilibre répondant à35 l'équation suivante: Rm.d N N = Rt (r D-d'N) dans laquelle Rm est la résistance au matage du matériau composite, d est le diamètre des éléments de pénétration ( 11); N est le nombre des éléments de pénétration ( 11) par alignement circonférentiel ( 12,13,14); N est le nombre d'alignements circonférentiels ( 12,13,14); Rt est la résistance en traction du matériau composite; D est le diamètre moyen du tube en matériau composite ( 1). d d'= = diminution de la section résistante liée à cos a la présence d'un perçage réalisé dans les fibres. 3 Procédé suivant la revendication 1 ou 2, caractérisé en ce que le nombre N d'alignements ( 12 ',13 ') est égal à 2, en ce que K est choisi égal à 2 et en ce qu'un troisième alignement ( 14 ') d'éléments de pénétration ( 11) est interposé entre les deux premiers, parallèlement à ceux-ci et de préférence à égale distance (D') de ces derniers, lesdits éléments de pénétration ( 11) étant placés sur les alignements hélicoïdaux à pas à gauche ( 15) ou à pas à droite ( 17) des éléments de pénétration desdits deux premiers alignements ( 12 ',13 '). 4 Procédé suivant la revendication 1, caractérisé en ce que le tube en matériau composite ( 1) est constitué de deux types de fibre avec des enroulements d'angle différent,25 l'angle a choisi pour la répartition des éléments de pénétration ( 11) étant l'angle d'enroulement du type de fibres ayant la plus grande résistance en traction. 5 Procédé suivant la revendication 4, caractérisé en ce que le nombre N d'alignements circonférentiels ( 12 ',13 ') est égal à 2, K est choisi égal à 2 et en ce qu'un troisième alignement circonférentiel ( 14 'a, 14 'b) est interposé entre les deux premiers, parallèlement à ceux-ci, lesdits éléments de pénétration ( 11 a,ll'a; 11 b, 11 'b) étant répartis à l'intersection de l'un ou l'autre des alignements hélicoïdaux35 ( 15, 17) d'éléments de pénétration ( 11) des deux premiers alignements circonférentiels ( 12 ',13 ') avec l'une ou l'autre des hélices ( 15 ',17 ') passant par les éléments de pénétration ( 11) du premier alignement circonférentiel ( 12 ') et d'angle égal à l'angle d'enroulement () du second type de fibres. 6 Procédé suivant l'une des revendications 1 à 5, caractérisé en ce que la distance (D ou D') entre deux 16 alignements circonférentiels successifs d'éléments de pénétration (lla,ll'a, llb,ll'b) satisfait en outre à la condition suivante: D ou D'> K'd dans laquelle K' est un nombre entier ou fractionnaire compris entre 3 et 4, d est le diamètre d'un élément de pénétration ( 11). 7 Procédé suivant la revendication 1, 2 ou 4, caractérisé en ce que le nombre N d'alignements circonférentiels ( 12,13,14) d'éléments de pénétration ( 11) est choisi égal à 3. 8 Assemblage d'un tube en matériau composite et d'une pièce tubulaire métallique obtenu conformément au procédé selon l'une des revendications 1 à 7. 9 Assemblage selon la revendication 8, caractérisé en ce que la pièce métallique est un embout ( 3) comprenant une partie ( 3 a) engagée partiellement à l'intérieur du tube ( 1), une partie externe tubulaire ( 5) rapportée sur l'embout ( 3) en sorte de prendre en sandwich l'extrémité du tube ( 1) et en ce que les éléments de pénétration sont des pions radiaux20 (ll,lla,ll'a,llb,ll'b) dont les extrémités sont engages dans des perçages ( 9,10) réalisés dans lesdites parties interne ( 3 a) et externe ( 5) de l'embout ( 3). Assemblage suivant la revendication 9, caractérisé en ce que les perçages ( 9) réalisés dans ladite partie interne ( 3 a) ne débouchent pas sur la face interne de ladite partie ( 3 a).